(57)【要約】本発明は、少なくとも  （ａ）１，３−ジケトンの金属錯体；及び（ｂ）場合により置換されている、モノオール又はジオ−ル、及びモノカルボン酸のフルエステル、を含む組成物であって、（ａ）及び（ｂ）からなる混合物の粘度が、８０℃で測定したとき、４０ｍＰａ・ｓ以下である、組成物、それらの製造方法、ならびにそれらの使用、に関する。【選択図】なし【特許請求の範囲】
【請求項１】
次の成分：
（ａ）１，３−ジケトンの金属錯体；及び
（ｂ）場合により置換されている、モノオール又はジオ−ル、及びモノカルボン酸のフルエステル、
を含む組成物であって、（ａ）及び（ｂ）からなる混合物の粘度が、８０℃で測定したとき、４０ｍＰａ・ｓ以下である、組成物。
【請求項２】
（ａ）中の金属が、ＩＩＡ族又はＩＩＢ族の金属カチオンであり、好ましくは、マグネシウム、カルシウム、及び亜鉛から選択される金属カチオンである、請求項１記載の組成物。
【請求項３】
（ａ）中の１，３−ジケトンが、式（Ｉ）記載のジケトンである、請求項１又は２記載の組成物。
【化１】
2015509998.tif 000005
（式中、Ｒ１及びＲ２は、それぞれ独立して、Ｃ１−Ｃ２０−アルキル、ヘテロアリ−ル、及びアリ−ルから選択される（場合により置換されている））
【請求項４】
成分（ａ）が、金属アセチルアセトネートであり、好ましくは、マグネシウムアセチルアセトネートである、請求項１〜３のいずれか１項記載の組成物。
【請求項５】
成分（ａ）が、成分（ａ）と（ｂ）の総重量に基づき少なくとも１０ｗｔ％の量で存在する、請求項１〜４のいずれか１項記載の組成物。
【請求項６】
モノオールが、非分枝Ｃ２−Ｃ３６アルキルアルコ−ル、又は非分枝Ｃ８−Ｃ３６アルケニルアルコ−ルであり；
ジオ−ルが、グリコ−ル、ジエチレングリコール、トリエチレングリコール、ＰＥＧ、及び式（ＩＩ）：
記載の化合物からなる群より選択される、請求項１〜５のいずれか１項記載の組成物。
【化２】
2015509998.tif 000006
（式中、Ｒ３は、Ｃ１−Ｃ４アルキル、Ｃ２−Ｃ４アルケニル、及び−Ｏ−から選択される）
【請求項７】
（ｂ）中の前記モノカルボン酸が、非分枝飽和又は非分枝不飽和モノカルボン酸であり、好ましくは、非分枝飽和Ｃ８−Ｃ３６モノカルボン酸、又は非分枝不飽和Ｃ３−Ｃ３６モノカルボン酸である、請求項１〜６のいずれか１項記載の組成物。
【請求項８】
成分（ｂ）が、対称ジエステルであり、好ましくは、エチレングリコールジパルミテート又はエチレングリコールジステアレートである、請求項１〜７のいずれか１項記載の組成物。
【請求項９】
請求項１〜８のいずれか１項記載の組成物、及び成分（ｃ）として熱可塑性ポリマーを含む、熱可塑性ポリマー組成物。
【請求項１０】
熱可塑性ポリマーが、ハロゲン化ポリオレフィンであり、好ましくは、ポリ塩化ビニルである、請求項９記載の熱可塑性ポリマー組成物。
【請求項１１】
成分（ａ）と（ｂ）の総量が、成分（ｃ）の重量に基づき０．０１ｗｔ％〜５ｗｔ％である、請求項９又は１０記載の熱可塑性ポリマー組成物。
【請求項１２】
請求項９〜１１のいずれか１項記載の熱可塑性ポリマー組成物を含む、成型品、カレンダー品、又は押し出し品。
【請求項１３】
請求項１〜８のいずれか１項記載の組成物の製造方法であって、
（ｉ）請求項１〜８のいずれか１項記載の、溶融された、場合により置換されているフルエステル（ｂ）を用意する工程；及び
（ｉｉ）請求項１〜８のいずれか１項記載の（ｉ）１，３−ジケトン及び金属酸化物又は金属水酸化物（ここで、金属はＩＩＡ族又はＩＩＢ族由来である）の溶融物に加える工程、
を含む、製造方法。
【請求項１４】
成形品又は押し出し品の製造方法であって、
Ｉ）請求項９〜１１のいずれか１項記載の熱可塑性ポリマー組成物を用意する工程；
ＩＩ）組成物を、熱可塑性ポリマーのガラス転移温度の少なくとも５℃より低くまで、又は熱可塑性ポリマーのガラス転移温度より高い温度まで加熱する工程；
ＩＩＩ）成形品、カレンダー品、又は押し出し品を、加熱組成物から製造する工程
を含む、製造方法。
【請求項１５】
熱可塑性ポリマー用安定剤、好ましくは、ポリ塩化ビニル用安定剤としての、請求項１〜８のいずれか１項記載の組成物の使用。
【発明の詳細な説明】
【技術分野】
【０００１】
本発明は、少なくとも（ａ）１，３−ジケトンの金属錯体、及び（ｂ）場合により置換されている、モノオール又はジオ−ル、及びモノカルボン酸のフルエステルを含む組成物（ここで、（ａ）及び（ｂ）からなる混合物は、８０℃で測定されたとき、粘度４０ｍＰａ・ｓ以下を有する）、及びその製造方法及び使用に関する。
【背景技術】
【０００２】
熱可塑性ポリマー（例えば、ＰＶＣ）は、多数の添加剤により安定化することができる。かかる安定剤は、組成物が処理中に過剰の熱に暴露されたとき、熱可塑性組成物において生じる分解反応を効果的に低減する。
【０００３】
鉛、錫、バリウム、及びカドミウムの化合物は、特に目的に適しているが、生態学的理由のため、又はその毒性金属含有のせいで、今日の議論の的である（非特許文献１、及び非特許文献２；及び非特許文献３を参照）。
【０００４】
それ故、鉛、バリウム、錫、及びカドミウムを含まない他の効果的な安定剤及び安定剤の組み合わせが求められる。カルシウム及び亜鉛に基づく安定剤が、見出され、分析された（例えば、特許文献１、特許文献２、及び特許文献３を参照）。かかる安定剤は、多くの分野で首尾よく用いられた。例えば、水を飲むためのＰＶＣボトル、管、及び外形は、毒性金属安定剤なしで製造されている。
【０００５】
Ｃａ／Ｚｎ安定剤に基づくカレンダーフィルムの製造は、フィルムが不透明であれば、全く問題を示さない。しかしながら、Ｃａ／Ｚｎに基づく安定剤は、最終生成物における変色を誘導する傾向があるので、毒性金属安定剤を含まない透明又は無色明澄のフィルムの製造は困難である。従って、生成物において安定又は持続性の初期カラーを維持し、それぞれの生成物の長期安定性を有意に低減しない、非毒性安定剤が必要とされる。
【０００６】
例えば、強固な熱可塑性ポリマー（例えば、ハロゲン化ポリオレフィン）は、造形品産業において良好な初期カラーを有することが必要とされる。造形品の製造は、造形品の横断面が極めて複雑であり、しばしば、極めて薄い壁で成されるという点で、管の製造と異なる。加えて、造形品は、一般的に、ＰＶＣ溶解物の粘度を増大し、材料のフローを複雑にする種々の変更の追加を頻繁に必要とする良好な仕上がりを要求する。この場合において、既知のＣａ／Ｚｎ安定剤及び加えられたエポキシドは、効果的な安定化に十分ではなく、共安定剤（例えば、ポリオ−ル、又はケイ酸アルミニウムナトリウム）の添加も十分ではない。従って、安定剤組成物、特に、毒性金属を含まない安定剤組成物の必要がある。
【０００７】
典型的には、更なる添加剤が、安定剤組成物に混合される（例えば、充填剤、難燃剤、ブロッキング防止剤）。しかしながら、かかる添加剤は、組成物の粘度を増大し、製造の取り扱い及び調合の困難さを増大する。従って、有力な、安定化する性質を依然有する一方で、容易な取り扱いのため、本発明の安定剤組成物の粘度を低減することが、本発明の１つの目的である。上述の先行技術Ｃａ／Ｚｎ安定剤組成物は、対照的に、低粘度に最適化されていなかった。
【先行技術文献】
【特許文献】
【０００８】
【特許文献１】欧州公開公報第０  ６８６  １３９（Ａ１）号
【特許文献２】欧州特許第０  ３３６  ２８９号
【特許文献３】米国特許第５，０１０，１２３号
【非特許文献】
【０００９】
【非特許文献１】“Ｋｕｎｓｔｏｆｆａｄｄｉｔｉｖｅ  （Ｐｌａｓｔｉｃｓ  ａｄｄｉｔｉｖｅｓ）”，Ｒ．Ｇａｃｈｔｅｒｌ−Ｈ．Ｍｕｌｌｅｒ，Ｃａｒｌ  Ｈａｎｓｅｒ  Ｖｅｒｌａｇ，３ｒｄ  Ｅｄｉｔｉｏｎ，１９８９，ｐａｇｅｓ  ３０３−３１１
【非特許文献２】“Ｋｕｎｓｔｓｔｏｆｆ  Ｈａｎｄｂｕｃｈ  ＰＶＣ（Ｐｌａｓｔｉｃｓ  Ｈａｎｄｂｏｏｋ  ＰＶＣ）”，Ｖｏｌｕｍｅ  ２／１，Ｗ．Ｂｅｃｋｅｒ／Ｄ．Ｂｒａｕｎ，Ｃａｒｌ  Ｈａｎｓｅｒ  Ｖｅｒｌａｇ，２ｎｄ  Ｅｄｉｔｉｏｎ，１９８５，ｐａｇｅｓ  ５３１−５３８
【非特許文献３】Ｋｉｒｋ−Ｏｔｈｍｅｒ：“Ｅｎｃｙｃｌｏｐｅｄｉａ  ｏｆ  Ｃｈｅｍｉｃａｌ  Ｔｅｃｈｎｏｌｏｇｙ”，４ｔｈ  Ｅｄ．，１９９４，Ｖｏｌ  １２，Ｈｅａｔ  Ｓｔａｂｉｌｉｚｅｒｓ  ｐ．１０７１−１０９１
【発明の概要】
【発明が解決しようとする課題】
【００１０】
本発明は、熱可塑性ポリマー用安定剤組成物、特に、塩素含有オレフィンに基づく熱可塑性ポリマー用安定剤であり、次の有利な特性：
１．毒性金属（例えば、鉛、バリウム、錫、及びカドミウム）がないこと、
２．安定又は持続性初期カラー、
３．造形品の製造に必要な時間、比較的高い温度での変色がないこと、
４．組成物の容易な取り扱い、調合、及び輸送のため、安定剤組成物の粘度の低減
を有するポリマーを提供する。
【課題を解決するための手段】
【００１１】
本発明は、有利な特徴（例えば、上で概説されたもの）を提供する、新規安定剤組成物を提供する。具体的には、本発明は、第１の態様において、以下の成分：
（ａ）１，３−ジケトンの金属錯体；及び
（ｂ）場合により置換されている、モノオール又はジオ−ル、及びモノカルボン酸のフルエステル
を含む組成物（ここで、（ａ）及び（ｂ）からなる混合物は、８０℃で測定されたとき、粘度４０ｍＰａ・ｓ以下を有する）を提供する。
【００１２】
本発明による組成物、及び成分（ｃ）として熱可塑性ポリマーを含む熱可塑性ポリマー組成物も、提供される。
【００１３】
本発明は更に、本発明による組成物を含む成形品又は押し出し品を提供する。
【００１４】
本発明はまた、更なる態様において、本発明による安定剤組成物の製造方法に関し、ここで、方法は、工程：
（ｉ）溶融された、場合により置換されているフルエステル（ｂ）を用意し；そして
（ｉｉ）（ｉ）本発明に記載される１，３−ジケトン、及び本発明に記載される金属の金属酸化物又は金属水酸化物の溶解物に加える、
を含む。
【００１５】
本発明の更なる態様は、工程：
Ｉ）本発明による熱可塑性ポリマー組成物を用意し；
ＩＩ）組成物を、熱可塑性ポリマーのガラス転移温度の少なくとも５℃下、又は熱可塑性ポリマーのガラス転移温度より上の温度まで加熱し；
ＩＩＩ）加熱した組成物から、成形品、カレンダー品、又は押し出し品を製造する、
を含む成形品又は押し出し品の製造方法に関する。
【００１６】
本発明はまた、熱可塑性ポリマー用安定剤、好ましくは、ポリ塩化ビニル用安定剤としての、本発明による組成物の使用に関する。
【発明を実施するための形態】
【００１７】
本発明が以下に詳細に記載される前に、本発明は、本明細書に記載される具体的な方法論、プロトコ−ル、及び試薬に制限されない（これらは変動してもよい）と解されるべきである。また、本明細書で用いられる専門用語は、具体的な実施態様を記載する目的のみのためであり、添付の請求の範囲によってのみ制限される本発明の範囲を制限することは意図されていないと解されるべきである。特に定義されない限り、本明細書で用いられる全ての技術用語及び科学用語は、当業者により通常理解されるものと同一の意味を有する。
【００１８】
以下の本明細書及び請求の範囲を通して、文脈が必要としない限り、単語「含む」、及びバリエ−ション（例えば、「含む（３人称単数現在形）」、及び「含んでいる」は、定められた成分又は工程、又は成分又は工程の群を含むが、任意の他の成分又は工程、又は成分又は工程の群を除外しないことを意味すると解されるだろう。次の節において、本発明の異なる態様は、より詳細に定義される。定義される各態様は、対照的に明確に示されていないなら、任意の他の態様又は他の複数の態様と組み合わされてもよい。特に、好ましい又は有利であると示される任意の特徴は、好ましい又は有利であると示される他の特徴又は他の複数の特徴と組み合わされてもよい。
【００１９】
いくつかの書類は、本明細書の本文を通じて引用される。本明細書で引用される各書類（全ての特許、特許出願、科学刊行物、製造元の仕様書、指示書、ＤＩＮ規格などを含む）は、上述又は後述に関わらず、引用により全体として、本明細書に取り込まれる。本明細書において、本発明が、先行発明を理由に、かかる開示に先行する資格がないということを認めると解釈されるべきものはない。
【００２０】
化学用語の以下の定義において、「アルキル」、「ヘテロアルキル」、「シクロアルキル」、「ヘテロシクロアルキル」、「脂環式系」、「アリ−ル」、「アラルキル」、「ヘテロアリ−ル」、「ヘテロアラルキル」、「アルケニル」、「シクロアルケニル」、「アルキニル」、及び「場合により置換されている」が提供される。これらの用語は、明細書の残りでのその使用のそれぞれの場合において、それぞれ定義される意味及び好ましい意味を有する。
【００２１】
用語「アルキル」は、飽和の直鎖又は分枝炭素鎖に言及する。好ましくは、本明細書で用いられるアルキルは、Ｃ１−Ｃ２０アルキルであり、より好ましくは、Ｃ１−Ｃ１０アルキル（すなわち、１、２、３、４、５、６、７、８、９、又は１０個の炭素原子を有し、例えば、メチル、エチル、プロピル、イソ−プロピル、ブチル、イソ−ブチル、ｔｅｒｔ−ブチル、ペンチル又はヘキシル、ヘプチル、オクチル、ノニル、及びデシルから選択される）である。アルキル基は、場合により置換されている。
【００２２】
用語「アルコ−ル」は、１個又は複数のヒドロキシル基を有する化合物に言及する。例えば、Ｃ８−Ｃ３６アルキルアルコ−ルは、１個又は複数のヒドロキシル基、好ましくは、１個又は２個のヒドロキシル基で置換されているＣ８−Ｃ３６アルキルである。
【００２３】
用語「ヘテロアルキル」は、飽和の直鎖又は分枝炭素鎖に言及する。好ましくは、鎖は、１〜９個の炭素原子（すなわち、１、２、３、４、５、６、７、８、９、例えば、メチル、エチル、プロピル、イソ−プロピル、ブチル、イソ−ブチル、ｓｅｃ−ブチル、ｔｅｒｔ−ブチル、ペンチル又はヘキシル、ヘプチル、オクチル）を含み、１回又は複数回（例えば、１、２、３、４、５回）、同一又は異なるヘテロ原子で割り込まれる。好ましくは、ヘテロ原子は、Ｏ、Ｓ、及びＮから選択される（例えば、−Ｏ−ＣＨ３、−Ｓ−ＣＨ３、−ＣＨ２−Ｏ−ＣＨ３、−ＣＨ２−Ｏ−Ｃ２Ｈ５、−ＣＨ２−Ｓ−ＣＨ３、−ＣＨ２−Ｓ−Ｃ２Ｈ５、−Ｃ２Ｈ４−Ｏ−ＣＨ３、−Ｃ２Ｈ４−Ｏ−Ｃ２Ｈ５、−Ｃ２Ｈ４−Ｓ−ＣＨ３、−Ｃ２Ｈ４−Ｓ−Ｃ２Ｈ５など）。ヘテロアルキル基は、場合により置換されている。
【００２４】
用語「シクロアルキル」及び「ヘテロシクロアルキル」は、それぞれ、それ自体又は他の用語と組み合わせて、他に示されない限り、好ましくは、３、４、５、６、７、８、９、又は１０個の環形成原子を有する「アルキル」及び「ヘテロアルキル」の環状バ−ジョンを表す（例えば、シクロプロピル、シクロブチル、シクロペンチル、シクロヘキシル、シクロヘプチル、シクロオクチルなど）。用語「シクロアルキル」、及び「ヘテロシクロアルキル」はまた、その二環式、三環式、及び多環式バ−ジョンを含むことを意味する。１個より多い環式環が、例えば、二環式、三環式、及び多環式バ−ジョンにおいて存在するなら、次に、これらの環はまた、１個又は複数のアリ−ル環又はヘテロアリ−ル環を含んでもよい。用語「ヘテロシクロアルキル」は、好ましくは、５員を有する飽和環（その少なくとも１員が、Ｎ、Ｏ、又はＳ原子であり、場合により、１個の更なるＯ、又は１個の更なるＮを含有する）；６員を有する飽和環（その少なくとも１員が、Ｎ、Ｏ、又はＳ原子であり、場合により、１個の更なるＯ、又は１個の更なるＮ、又は２個の更なるＮ原子を含有する）；又は９又は１０員を有する飽和二環式環（その少なくとも１員は、Ｎ、Ｏ、又はＳ原子であり、場合により、１、２、又は３個の更なるＮ原子を含有する）に言及する。「シクロアルキル」及び「ヘテロシクロアルキル」基は、場合により置換されている。加えて、ヘテロシクロアルキルについて、ヘテロ原子は、複素環が分子の残りに結合している位置を占有することができる。シクロアルキルの好ましい例は、シクロプロピル、シクロブチル、シクロペンチル、シクロヘキシル、シクロヘプチル、シクロオクチル、シクロノニル、シクロデシル、スピロ［３，３］ヘプチル、スピロ［３，４］オクチル、スピロ［４，３］オクチル、スピロ［３，５］ノニル、スピロ［５，３］ノニル、スピロ［３，６］デシル、スピロ［６，３］デシル、スピロ［４，５］デシル、スピロ［５，４］デシル、ビシクロ［４．１．０］ヘプチル、ビシクロ［３．２．０］ヘプチル、ビシクロ［２．２．１］ヘプチル、ビシクロ［２．２．２］オクチル、ビシクロ［５．１．０］オクチル、ビシクロ［４．２．０］オクチル、オクタヒドロ−ペンタレニル、オクタヒドロ−インデニル、デカヒドロ−アズレニル、アダマントリ（ａｄａｍａｎｔｌｙ）、又はデカヒドロ−ナフタレニルを含む。ヘテロシクロアルキルの例は、１−（１，２，５，６−テトラヒドロピリジル）、１−ピペリジニル、２−ピペリジニル、３−ピペリジニル、４−モルホリニル、３−モルホリニル、１，８ジアザ−スピロ−［４，５］デシル、１，７ジアザ−スピロ−［４，５］デシル、１，６ジアザ−スピロ−［４，５］デシル、２，８ジアザスピロ［４，５］デシル、２，７ジアザ−スピロ［４，５］デシル、２，６ジアザ−スピロ［４，５］デシル、１，８ジアザ−スピロ−［５，４］デシル、１，７ジアザ−スピロ−［５，４］デシル、２，８ジアザ−スピロ−［５，４］デシル、２，７ジアザ−スピロ［５，４］デシル、３，８ジアザ−スピロ［５，４］デシル、３，７ジアザ−スピロ［５，４］デシル、１−アザ−７，１１−ジオキソ−スピロ［５，５］ウンデシル、１，４−ジアザビシクロ［２．２．２］オクト−２−イル、テトラヒドロフラン−２−イル、テトラヒドロフラン−３−イル、テトラヒドロチエン−２−イル、テトラヒドロチエン−３−イル、１−ピペラジニル、２−ピペラジニルなどを含む。
【００２５】
用語「脂環式系」は、少なくとも１個の２重結合及び／又は３重結合を含むシクロアルキル又はヘテロシクロアルキルの単環式、二環式、三環式、又は多環式バージョンに言及する。しかしながら、脂環式系は、芳香族又はヘテロ芳香族ではない（すなわち、対になった２重結合／自由電子対の系を有さない）。従って、脂環式系において最大限許容される２重結合及び／又は３重結合の数は、環原子の数により決定される（例えば、最大５個の環原子を有する環系において、脂環式系は最大１個の２重結合を含み、６個の環原子を有する環系において、脂環式系は最大２個の２重結合を含む）。従って、以下で定義される「シクロアルケニル」は、脂環式環系の好ましい実施態様である。脂環式系は、場合により置換されている。
【００２６】
用語「アリ−ル」は、好ましくは、６個の炭素原子を含有する芳香族単環式環、１０個の炭素原子を含有する芳香族二環式環系、又は１４個の炭素原子を含有する芳香族三環式環系に言及する。例えば、フェニル、ナフチル、又はアントラセニルである。アリ−ル基は、場合により置換されている。
【００２７】
用語「アラルキル」は、アルキル部分に言及し、そしてそれは、アリ−ルにより置換されている（ここで、アルキル及びアリ−ルは、上で概説された意味を有する）。例えば、ベンジルラジカルである。好ましくは、この文脈において、アルキル鎖は、１〜８個の炭素原子（すなわち、１、２、３、４、５、６、７、又は８個、例えば、メチル、エチルメチル、エチル、プロピル、イソ−プロピル、ブチル、イソ−ブチル、ｓｅｃ−ブテニル、ｔｅｒｔ−ブチル、ペンチル又はヘキシル、ペンチル、オクチル）を含む。アラルキル基は、基のアルキル及び／又はアリ−ル部分で、場合により置換されている。
【００２８】
用語「ヘテロアリ−ル」は、好ましくは、５員又は６員の芳香族単環式環（ここで、炭素原子の少なくとも１個は、好ましくは、Ｏ、Ｎ、及びＳから選択される、同一又は異なるヘテロ原子の１、２、３、又は４個（５員環について）、又は１、２、３、４、又は５個（６員環について）により置換されている）；芳香族二環式環系（ここで、８、９、１Ｏ、１１、又は１２個の炭素原子の１、２、３、４、５、又は６個の炭素原子は、好ましくは、Ｏ、Ｎ、及びＳから選択される、同一又は異なるヘテロ原子で置換されている）；又は芳香族三環式環系（ここで、１３、１４、１５、又は１６個の炭素原子の１、２、３、４、５、又は６個の炭素原子は、好ましくは、Ｏ、Ｎ、及びＳから選択される、同一又は異なるヘテロ原子で置換されている）に言及する。例えば、オキサゾリル、イソオキサゾリル、１，２，５−オキサジアゾリル、１，２，３−オキサジアゾリル、ピロリル、イミダゾリル、ピラゾリル、１，２，３−トリアゾリル、チアゾリル、イソチアゾリル、１，２，３，−チアジアゾリル、１，２，５−チアジアゾリル、ピリジニル、ピリミジニル、ピラジニル、１，２，３−トリアジニル、１，２，４−トリアジニル、１，３，５−トリアジニル、１−ベンゾフラニル、２−ベンゾフラニル、インドリル、イソインドリル、ベンゾチオフェニル、２−ベンゾチオフェニル、１Ｈ−インダゾリル、ベンゾイミダゾリル、ベンゾオキサゾリル、インドキサジニル、２，１−ベンゾイソオキサゾリル、ベンゾチアゾリル、１，２−ベンゾイソチアゾリル、２，１−ベンゾイソチアゾリル、ベンゾトリアゾリル、キノリニル、イソキノリニル、キノキサリニル、キナゾリニル、１，２，３−ベンゾトリアジニル、又は１，２，４−ベンゾトリアジニルである。
【００２９】
用語「ヘテロアラルキル」は、アルキル部分に言及し、そしてそれは、ヘテロアリ−ルにより置換されている（ここで、アルキル及びヘテロアリ−ルは、上で概説される意味を有する）。例えば、２−アルキルピリジニル、３−アルキルピリジニル、又は２−メチルピリジニルである。好ましくは、この文脈において、アルキル鎖は、１〜８個の炭素原子（すなわち、１、２、３、４、５、６、７、又は８個、例えば、メチル、エチルメチル、エチル、プロピル、イソ−プロピル、ブチル、イソ−ブチル、ｓｅｃ−ブテニル、ｔｅｒｔ−ブチル、ペンチル、又はヘキシル、ペンチル、オクチル）を含む。ヘテロアラルキル基は、基のアルキル及び／又はヘテロアリ−ル部分で、場合により置換されている。
【００３０】
用語「アルケニル」及び「シクロアルケニル」は、１個又は複数の２重結合を有する鎖又は環を含有するオレフィンの不飽和炭素原子に言及する。例えば、プロペニル及びシクロヘキセニルである。好ましくは、アルケニル鎖は、２〜８個の炭素原子（すなわち、２、３、４、５、６、７、又は８個、例えば、エテニル、１−プロペニル、２−プロペニル、イソ−プロペニル、１−ブテニル、２−ブテニル、３−ブテニル、イソ−ブテニル、ｓｅｃ−ブテニル、１−ペンテニル、２−ペンテニル、３−ペンテニル、４−ペンテニル、ヘキセニル、ヘプテニル、オクテニル）を含む。置換基が２重結合を介して直接結合しているなら、用語はまた、ＣＨ２（すなわち、メテニル）を含む。好ましくは、シクロアルケニル環は、３〜１４個の炭素原子（すなわち、３、４、５、６、７、８、９、１０、１１、１２、１３、又は１４個、例えば、シクロプロペニル、シクロブテニル、シクロペンテニル、シクロヘキセニル、シクロヘプテニル、シクロオクチル、シクロノネニル、シクロデセニル、スピロ［３，３］ヘプテニル、スピロ［３，４］オクテニル、スピロ［４，３］オクテニル、スピロ［３，５］ノネニル、スピロ［５，３］ノネニル、スピロ［３，６］デセニル、スピロ［６，３］デセニル、スピロ［４，５］デセニル、スピロ［５，４］デセニル、ビシクロ［４．１．０］ヘプテニル、ビシクロ［３．２．０］ヘプテニル、ビシクロ［２．２．１］ヘプテニル、ビシクロ［２．２．２］オクテニル、ビシクロ［５．１．０］オクテニル、ビシクロ［４．２．０］オクテニル、ヘキサヒドロ−ペンタレニル、ヘキサヒドロ−インデニル、オクタヒドロ−アズレニル、又はオクタヒドロ−ナフタレニル）を含む。
【００３１】
用語「アルキニル」は、１個又は複数の３重結合を有する鎖又は環を含有する不飽和炭素原子に言及する。例えば、プロパルギルラジカルである。好ましくは、アルキニル鎖は、２〜８個の炭素原子（すなわち、２、３、４、５、６、７、又は８個、例えば、エチニル、１−プロピニル、２−プロピニル、１−ブチニル、２−ブチニル、３−ブチニル、１−ペンチニル、２−ペンチニル、３−ペンチニル、４−ペンチニル、ヘキシニル、ペンチニル、オクチニル）を含む。
【００３２】
それぞれの場合において用語「場合により置換されている」は、更に特定されてないなら、１〜１０個の置換基（例えば、１、２、３、４、５、６、７、８、９、又は１０個の置換基（ここで、それぞれの場合において、独立して、ハロゲン、特に、Ｆ、Ｃｌ、Ｂｒ、又はＩ；−ＮＯ２、−ＣＮ、−ＯＲ’、−ＮＲ’Ｒ’’、−（ＣＯ）ＯＲ’、−（ＣＯ）ＯＲ’’’、−（ＣＯ）ＮＲ’Ｒ’’、−ＮＲ’ＣＯＲ’’’’、ＮＲ’ＣＯＲ’、−ＮＲ’’ＣＯＮＲ’Ｒ’’、−ＮＲ’’ＳＯ２Ａ、−ＣＯＲ’’’；−ＳＯ２ＮＲ’Ｒ’’、−ＯＯＣＲ’’’、−ＣＲ’’’Ｒ’’’’ＯＨ、−Ｒ’’’ＯＨ、及び−Ｅからなる群より選択される）に言及し；
Ｒ’及びＲ’’は、それぞれ独立して、水素、アルキル、アルケニル、アルキニル、−ＯＥ、シクロアルキル、ヘテロシクロアルキル、アリ−ル、ヘテロアリ−ル、及びアラルキルからなる群より選択されるか、又は一緒に、ヘテロアリ−ル、又はヘテロシクロアルキルを形成し（場合により置換されている）；
Ｒ’’’及びＲ’’’’は、それぞれ独立して、アルキル、アルケニル、アルキニル、シクロアルキル、ヘテロシクロアルキル、アルコキシ、アリ−ル、アラルキル、ヘテロアリ−ル、及び−ＮＲ’Ｒ’’からなる群より選択され；
Ｅは、アルキル、アルケニル、シクロアルキル、アルコキシ、アルコキシアルキル、ヘテロシクロアルキル、脂環式系、アリ−ル、及びヘテロアリ−ルからなる群より選択され（場合により置換されている）；
２個以上のラジカルが、互いに独立して選択されることができるなら、用語「独立して」は、ラジカルが、同一であっても、又は異なっていてもよいことを意味する。
【００３３】
本明細書で用いられる用語「フルエステル」は、エステル合成中、好ましくは、アルコ−ル反応物の全ての遊離ヒドロキシル基は、フルエステルのアルコ−ル部分上の遊離ヒドロキシル基が存在しないように、モノカルボン酸と反応することを意味する。本発明のフルエステルは、好ましくは、ヒドロキシル数２５未満、１５未満、又は１０未満を有する。最も好ましくは、本発明において用いられるフルエステルは、ヒドロキシル数０を有する（すなわち、最も好ましくは、当該ジオ−ル及びモノカルボン酸のフルエステルは、ジエステルである）。
【００３４】
本発明は、熱可塑性ポリマー（例えば、ハロゲン化ポリオレフィン、特に、ポリ塩化ビニル）用新規安定剤組成物を提供する。本発明による新規安定剤組成物は、それらが、効果的に扱われ、調合され得るように、低粘度を有することが好ましい。
【００３５】
予想外なことに、所望の低粘度を有する熱可塑性ポリマー用安定剤組成物は、場合により置換されている、モノオール又はジオ−ル、及びモノカルボン酸のフルエステルを単一の担体として用いて、調製され得ることが見出された。これにより、先行技術の安定剤組成物において必要とされていた更なる溶媒（例えば、炭化水素ワックス）が、除かれ、省資源であり得るという利点を提供する。本発明の安定剤組成物は更に、毒性金属（例えば、鉛、錫、バリウム、及びカドミウム）を共安定剤として必要としない（かかる金属イオンの添加は、全ての実施態様において、オプションである）。しかしながら、好ましくは、本発明の安定剤組成物は、錫、鉛、バリウム、及びカドミウムからなるリストから選択される金属を含まない。更に、本発明の安定剤組成物は、熱可塑性ポリマー（例えば、ＰＣＶ）に混合されたとき、安定かつ持続性の初期カラーを有し（すなわち、本発明の組成物を含む熱可塑性ポリマー組成物の経時的退色の発生を低減する）、造形品の製造に必要な時間、比較的高温で変色しない、熱可塑性ポリマー組成物を生じることが予測される。
【００３６】
本発明は、第１の態様において、次の成分：
（ａ）１，３−ジケトンの金属錯体；及び
（ｂ）場合により置換されている、モノオール又はジオ−ル、及びモノカルボン酸のフルエステル
を含むか、又はからなる組成物（ここで、（ａ）及び（ｂ）からなる混合物は、８０℃で測定されたとき、粘度４０ｍＰａ・ｓ以下を有する）を提供する。
【００３７】
１つの好ましい実施態様において、本発明の組成物は、次の成分：
（ａ）１，３−ジケトンの金属錯体；及び
（ｂ）ぞれぞれ、モノオール又はジオ−ル、及びモノカルボン酸のモノエステル又はジエステルを含むか、又はからなる（ここで、（ａ）及び（ｂ）からなる混合物は、８０℃で測定されたとき、粘度４０ｍＰａ・ｓ以下を有する）。
【００３８】
好ましい実施態様において、本発明の組成物は、次の成分：
（ａ）１，３−ジケトンの金属錯体；及び
（ｂ）それぞれ、モノオール又はジオ−ル、及びモノカルボン酸のモノエステル又はジエステル
を含むか、又はからなる（ここで、（ａ）及び（ｂ）からなる混合物は、８０℃で測定されたとき、粘度３０ｍＰａ・ｓ以下を有し、最も好ましくは、２５ｍＰａ・ｓ以下を有する）。
【００３９】
上記成分の組み合わせは、予想外に、８０℃で測定されたとき、４０ｍＰａ・ｓ以下の低粘度を有する組成物を提供する（本明細書において、以下で提供される実施例も参照）。好ましい実施態様において、本発明の組成物は、８０℃で測定されたとき、粘度３５、３０、２５、２０、又は１５ｍＰａ・ｓ以下を有する。
【００４０】
この文脈において、本明細書を通じて用いられる通り、全ての粘度パラメーターは、ＤＩＮ５３０１９−１の２００８年９月版に開示される標準的方法で定義される通り、決定されることは理解されるべきである。この方法では、回転式粘度計は、当該ＤＩＮ規格に従い調整され、用いられる。一方、ＤＩＮ５３０１９−１に記載の方法は、種々の温度での粘度の測定に適しており、本出願に開示される粘度値は、８０℃で測定されている。当業者は、ＤＩＮ５３０１９−１に概説される方法をよく知っており、この方法を行うことができる。
【００４１】
好ましい実施態様において、本発明の組成物の（ａ）中の金属は、ＩＩＡ族又はＩＩＢ族の金属カチオンであり、好ましくは、マグネシウム、カルシウム、及び亜鉛から選択される金属カチオンである。
【００４２】
驚くことに、マグネシウムイオン及び／又は亜鉛イオンを用いたとき、組成物のずっと低い粘度が達成され得ることが見出された。従って、金属イオンは、亜鉛及び／又はマグネシウムであることが好ましい。更に、成分（ａ）として１，３−ジケトンのマグネシウム錯体を含む熱可塑性ポリマー組成物の保存安定性を、成分（ａ）として１，３−ジケトンの亜鉛錯体を含む熱可塑性ポリマー組成物と比較したとき、マグネシウム錯体を含む組成物が、予想外に、良好な保存安定性を有することが見出された。従って、本発明の組成物は、成分（ａ）として１，３−ジケトンのマグネシウム錯体を含むことが、最も好ましい。
【００４３】
好ましくは、本発明による組成物の（ａ）中の１，３−ジケトンは、式（Ｉ）
【化１】
2015509998.tif 000002
（式中、Ｒ１及びＲ２は、それぞれ独立して、Ｃ１−Ｃ２０−アルキル、ヘテロアリ−ル、及びアリ−ルから選択される（場合により置換されている））
に記載のジケトンである。
【００４４】
好ましくは、Ｒ１及びＲ２は、それぞれ独立して、Ｃ１−Ｃ１０−アルキル（例えば、メチル、エチル、プロピル、イソ−プロピル、ブチル、イソ−ブチル、ｔｅｒｔ−ブチル、ペンチル又はヘキシル、ヘプチル、オクチル、ノニル又はデシル）、ヘテロアリ−ル、及びアリ−ルから選択される（場合により置換されている）。Ｒ１及び／又はＲ２が、アリ−ルであるなら、それらは、互いに独立して、好ましくは、フェニル及びベンジルから選択される（場合により、ハロゲン化されている）。好ましい１，３−ジケトンはまた、式（Ｉ）（式中、
Ｒ１及びＲ２は、それぞれ独立して、Ｃ１−Ｃ６−アルキル（例えば、メチル、エチル、プロピル、イソ−プロピル、ブチル、イソ−ブチル、ｔｅｒｔ−ブチル、ペンチル、又はヘキシル）から選択されるか；
Ｒ１及びＲ２は、それぞれ独立して、フェニル又はベンジルから選択されるか；
Ｒ１はステアリルであり、Ｒ２はフェニルであるか；
Ｒ１はステアリルであり、Ｒ２はベンジルであるか；又は
Ｒ１はステアリルであり、Ｒ２はステアリルである）記載のジケトンである。
【００４５】
本発明の成分において、成分（ａ）は、金属アセチルアセトネートであり、好ましくは、マグネシウムアセチルアセトネートであることが好ましい。
【００４６】
上述の通り、成分（ａ）及び（ｂ）は、低粘度を有する組成物を提供するのに十分である。従って、本発明の組成物は、成分（ａ）及び（ｂ）を含むが、更に、溶媒（例えば、パラフィンワックス又はポリエチレンワックス）を含まない。
【００４７】
本発明による組成物の更に好ましい実施態様において、成分（ａ）は、成分（ａ）と（ｂ）の総重量に基づき少なくとも１０、２０、２５、３０、３５、４０、４．５、又は少なくとも５０ｗｔ％の量で存在する。
【００４８】
好ましくは、本発明の組成物の当該モノオールは、非分枝Ｃ８−Ｃ３６アルキルアルコ−ル、非分枝Ｃ８−Ｃ３６アルケニルアルコ−ル、分枝Ｃ８−Ｃ３６アルキルアルコ−ル、及び分枝Ｃ８−Ｃ３６アルケニルアルコ−ルからなる群より選択される。好ましくは、モノオールは、非分枝Ｃ８−Ｃ１８アルキルアルコ−ル、非分枝Ｃ８−Ｃ１８アルケニルアルコ−ル、分枝Ｃ８−Ｃ１８アルキルアルコ−ル、及び分枝Ｃ８−Ｃ１８アルケニルアルコ−ルから選択される。本発明の組成物中のジオ−ルとして、グリコ−ル、ジエチレングリコール、トリエチレングリコール、ＰＥＧ、及び式（ＩＩ）：
【化２】
2015509998.tif 000003
（式中、Ｒ３は、Ｃ１−Ｃ４アルキル（例えば、メチル、エチル、プロピル、イソ−プロピル、ブチル、イソ−ブチル、及びｔｅｒｔ−ブチル）、Ｃ２−Ｃ４アルケニル、及び−０−から選択される）好ましくは、式（ＩＩ）の化合物は、１，３−プロパンジオ−ル、１，４−ブタンジオ−ル、１，５−ペンタンジオ−ル、１，６−ヘキサンジオ−ル、及びネオペンチルグリコールからなる群より選択される化合物である。
【００４９】
本発明による組成物の（ｂ）中のモノカルボン酸は、好ましくは、非分枝飽和又は非分枝不飽和モノカルボン酸である。
【００５０】
本発明による組成物の更に好ましい実施態様において、（ｂ）中の当該モノカルボン酸は、Ｃ８−Ｃ３６モノカルボン酸であり、より好ましくは、非分枝飽和Ｃ８−Ｃ２０モノカルボン酸であり、最も好ましくは、非分枝Ｃ１２−Ｃ１８モノカルボン酸（例えば、ラウリン酸、ミリスチン酸、パルミチン酸、ステアリン酸、オレイン酸、リノール酸、又はリノレン酸）である。
【００５１】
本発明の組成物の粘度を低減する際に、対称ジエステルが、特に十分に達成することが見出された。従って、更に好ましい実施態様において、本発明の組成物の成分（ｂ）は、対称ジエステルであり、好ましくは、エチレングリコールジパルミタート又はエチレングリコールジステアレートである。対称ジエステルにおいて、エステルの酸成分は、エステルのアルコ−ル成分の各ヒドロキシル基について同一である。
【００５２】
本発明の組成物の当該モノエステル及び当該ジエステルは、芳香族基を含まず、より好ましくは、組成物のモノエステル又はジエステルは、飽和であることが好ましい。
【００５３】
次の成分：
（ａ）マグネシウムアセチルアセトネート；及び
（ｂ）場合により置換されている、ジオ−ル、及び非分枝Ｃ１２−Ｃ１８モノカルボン酸（例えば、ラウリン酸、ミリスチン酸、パルミチン酸、ステアリン酸、オレイン酸、リノール酸、又はリノレン酸）のジエステル（より好ましくは、エステルは、エチレングリコールジパルミタート、エチレングリコールジステアレート、又はエチレングリコールジミリスタートであり、最も好ましくは、エステルは、エチレングリコールジパルミタートである）
を含む組成物（ここで、（ａ）及び（ｂ）からなる混合物は、８０℃で測定されたとき、粘度４０ｍＰａ・ｓ以下を有する）もまた好ましい。
【００５４】
次の成分：
（ａ）マグネシウムアセチルアセトネート；及び
（ｂ）場合により置換されている、ジオ−ル、及び非分枝Ｃ１２−Ｃ１８モノカルボン酸（例えば、ラウリン酸、ミリスチン酸、パルミチン酸、ステアリン酸、オレイン酸、リノール酸、又はリノレン酸）のジエステル（より好ましくは、エステルは、エチレングリコールジパルミタート、エチレングリコールジステアレート、又はエチレングリコールジミリスタートであり、最も好ましくは、エステルは、エチレングリコールジパルミタートである）
を含むか、又はからなる組成物（ここで、（ａ）及び（ｂ）からなる混合物は、８０℃で測定されたとき、粘度２５ｍＰａ・ｓ以下を有する）もまた好ましい。
【００５５】
更なる実施態様は、次の成分：
（ａ）マグネシウムアセチルアセトネート；及び
（ｂ）場合により置換されている、ジオ−ル、及び非分枝Ｃ１２−Ｃ１８モノカルボン酸（例えば、ラウリン酸、ミリスチン酸、パルミチン酸、ステアリン酸、オレイン酸、リノール酸、又はリノレン酸）のジエステル（より好ましくは、エステルは、エチレングリコールジパルミタート、エチレングリコールジステアレート、又はエチレングリコールジミリスタートであり、最も好ましくは、エステルは、エチレングリコールジパルミタートである）
を含むか、又はからなる組成物に関する。
【００５６】
本発明の組成物は、場合により、充填剤、硬化剤、滑沢剤、紫外線安定剤、酸化防止剤、触媒安定剤、難燃剤、ブロッキング防止剤、他の金属せっけん、及びその組み合わせからなる群より選択される更なる成分を含んでもよい。
【００５７】
上述の通り、本発明の組成物は、低粘度を有し、種々の熱可塑性ポリマーにおいて安定剤として機能する。従って、更なる態様において、本発明は、本発明による組成物、及び更なる成分（ｃ）として熱可塑性ポリマーを含む熱可塑性ポリマー組成物を提供する。
【００５８】
当該組成物中の熱可塑性ポリマーは、好ましくは、ハロゲン含有ポリマー、好ましくは、ハロゲンポリオレフィンであり、好ましくは、ポリ塩化ビニルである。当該ハロゲン含有ポリマーの例は、塩化ビニルのポリマー、ポリマー骨格中に塩化ビニル単位を含有するビニル樹脂、塩化ビニルと脂肪酸のビニルエステル（特に、酢酸ビニル）のコポリマー、塩化ビニルのアクリル酸及びメタクリル酸、又はアクリロニトリル、又はその２種以上の混合物のエステルとのコポリマー、塩化ビニルのジエン化合物、又は不飽和ジカルボン酸、又はその無水物とのコポリマー（例えば、塩化ビニルのマレイン酸ジエチル、フマル酸ジエチル又は無水マレイン酸とのコポリマー）、塩化ビニルの塩素化後ポリマー及びコポリマー、塩化ビニル及び塩化ビニリデンの不飽和アルデヒドとのコポリマー、ケトン、及び他の化合物（例えば、アクロレイン、クロトンアルデヒド、ビニルメチルケトン、ビニルメチルエ−テル、ビニルイソブチルエ−テルなど）、塩化ビニリデンの塩化ビニルとのポリマー及びコポリマー、及び他の重合可能な化合物（例えば、既に上述されたもの）、クロロ酢酸ビニル及びジクロロビニルのポリマー、酢酸ビニルの塩素化ポリマー、アクリル酸及びα−置換アクリル酸の塩素化ポリマーエステル、塩素化ポリスチレン（例えば、ポリジクロロスチレン、エチレンの塩素化ポリマー、クロロブタジエンのポリマー及び塩素化後ポリマー、及び塩化ビニルとのそのコポリマー）、及び又、上述のポリマーの２種以上の混合物、又は１種又は複数の上述のポリマーを含有するポリマー混合物である。本発明の好ましい実施態様の範囲内において、本発明による安定剤組成物は、ＰＶＣ−Ｕの成形品、押し出し品、及び／又はカレンダー品（例えば、窓枠、工業用の枠、管、プレートなど）の製造に用いられる。成形品は、好ましくは、注入成形品である。
【００５９】
好ましくは、本発明の熱可塑性ポリマー組成物における成分（ａ）と（ｂ）の総量は、成分（ｃ）の重量に基づき０．０１ｗｔ％〜５ｗｔ％であり、より好ましくは、成分（ｃ）の重量に基づき０．５ｗｔ％〜２．５ｗｔ％である。
【００６０】
本発明はまた、更なる態様において、本発明による安定剤組成物の製造方法に関し、ここで、方法は、工程：
（ｉ）溶融された、場合により置換されているフルエステル（ｂ）を用意し；そして
（ｉｉ）本発明に記載される（ｉ）１，３−ジケトンの溶解物、及び本発明に記載される金属の金属酸化物又は金属水酸化物に加える、を含む。好ましくは、金属は、ＩＩＡ族又はＩＩＢ族金属であり、最も好ましくは、金属は、亜鉛、マグネシウム、又はカルシウムからなる群より選択される。
【００６１】
本発明の安定剤組成物の製造方法において、どちらでも関係なく、当該１，３−ジケトン又は当該金属酸化物又は金属水酸化物が、（ｉ）においてフルエステルにまず加えられる。或は、当該１，３−ジケトンと当該金属酸化物又は金属水酸化物の混合物は、（ｉ）の溶解物に加えられる。場合により、方法は、更なる工程（ｉｉｉ）を含み、ここで、（ｉｉ）から得られる組成物は、減圧（例えば、圧２００〜７００ｍｂａｒ）で撹拌される。
【００６２】
更なる態様において、本発明は、本発明による熱可塑性ポリマー組成物を含む成形品、カレンダー品、又は押し出し品に関する。当業者は、例えば、当該成形品又は押し出し品を製造する、本発明の次の態様による以下の方法を用いる。この方法は、工程：
Ｉ）本発明による熱可塑性ポリマー組成物を用意し；
ＩＩ）組成物を、熱可塑性ポリマーのガラス転移温度の少なくとも５℃下、又は熱可塑性ポリマーのガラス転移温度より上まで加熱し；
ＩＩＩ）成型品、カレンダー品、又は押し出し品を、加熱組成物から製造する、を含む。
【００６３】
この方法の１つの実施態様において、本発明による組成物は、第１の工程において、約１２０℃で加熱され、混合され、次に、工程ＩＩにおいて溶解させて、成形品の押し出し及び／又は調製に適当な塊を製造する。熱可塑性ポリマーに依存して、用いられる温度は、ポリマーの温度分解を最小にするように最適化することができる。例えば、本発明の方法の好ましい実施態様において、工程（ＩＩ）において、ポリマーのガラス転移温度より１℃下〜熱可塑性ポリマーのガラス転移温度より２５℃上の温度が適用される。
【００６４】
上述の通り、本発明の組成物は、安定剤として用いられるのに適している。従って、本発明の更なる態様は、本発明による組成物の、熱可塑性ポリマー用安定剤、好ましくは、上で概説されるハロゲン含有ポリマー用安定剤、最も好ましくは、ポリ塩化ビニル用安定剤としての使用に関する。
【００６５】
本発明の種々の修飾及びバリエーションは、本発明の範囲から逸脱することなく、当業者にとって明らかであろう。本発明は、特に好ましい実施態様と関連して記載されるが、請求項に記載の発明は、かかる特定の実施態様に過度に制限されるべきでないことは理解されるべきである。実に、関連する分野の当業者にとって明らかである、本発明を実施する記載の方法の種々の修飾は、本発明によりカバーされることが意図される。
【００６６】
以下の図及び実施例は、ただ単に本発明の説明に過ぎず、添付の請求の範囲により示される本発明の範囲を何らかの方法で制限すると解釈されるべきではない。
【実施例】
【００６７】
実施例１：安定剤組成物の製造及び検査
エチレングリコ−ル  ジ−Ｃ１６／１８エステル中の亜鉛アセチルアセトネート（４０％）の製造
エチレングリコ−ルジＣ１６／１８エステル（非対称エステル）１９８ｇを、５００ｍＬのフラスコに入れ、１１５℃まで加熱した。アセチルアセトネート１１０．４ｇ及び酸化亜鉛４０．８ｇの溶解物に、３分割で加えた。各分割を加えた後、混合物を、雰囲気圧で３０分間撹拌し、その後、圧４００ｍｂａｒで再度３０分間撹拌した。最後に、混合物を、２９ｍｂａｒで３０分間乾燥させた。収量は３０７．５ｇであった。
【００６８】
生成物中の１０００℃での灰の量は、９．３％であった。
【００６９】
上で概説した方法と同様に、以下の表において概説する実施例２〜１０の組成物を調製した。全ての組成物を、以下の表に概説する、滴点及び粘度について検査した。
【００７０】
【表１】
2015509998.tif 000004
【００７１】
上記の表において、「金属アセチルアセトネートのｗｔ％」は、当該滑沢剤及び当該金属アセチルアセトネートを含む最終組成物に含まれる、それぞれ示している金属アセチルアセトネートの重量に言及する。
【００７２】
各組成物の滴点を、ＤＩＮ  ＩＳＯ２１７６：１９９７−０５に記載の方法に従い、測定した。
【００７３】
実施例２：ＰＶＣポリマーの安定
当業者は、安定剤組成物を含む安定化熱可塑性ポリマー組成物の製造方法に慣れている。１つの実施態様において、かかる安定化熱可塑性ポリマー組成物を、本発明による安定剤組成物を用いる以外、欧州公開公報第０６８６１３９（Ａ１）号、欧州特許第０３３６２８９号、及び米国特許第５，０１０，１２３号に概説の方法と同様に調製することができる。
【国際調査報告】
2015509998.tif 000007
2015509998.tif 000008
2015509998.tif 000009
2015509998.tif 000010